(57)【要約】【課題】プライマーや接着剤を必ずしも用いることなく、メラミン樹脂層の上に活性エネルギー線硬化性樹脂組成物の硬化物を確実に密着させることができる活性エネルギー線硬化型樹脂組成物、転写シート、化粧板、及び化粧板の製造方法を提供すること。【解決手段】（Ａ）ラジカル反応性基を２つ含むウレタンアクリレート樹脂又はアクリル樹脂と、（Ｂ）ラジカル反応性基を６つ以上含むウレタンアクリレート樹脂又はアクリル樹脂と、を含み、前記（Ａ）成分と前記（Ｂ）成分との合計量を１００重量部としたとき、前記（Ａ）成分の量が３０〜７０重量部であることを特徴とする活性エネルギー線硬化型樹脂組成物。【選択図】図１
2011094132.tif 000002
【特許請求の範囲】
【請求項１】
（Ａ）ラジカル反応性基を２つ含むウレタンアクリレート樹脂又はアクリル樹脂と、
（Ｂ）ラジカル反応性基を６つ以上含むウレタンアクリレート樹脂又はアクリル樹脂と、
を含み、
前記（Ａ）成分と前記（Ｂ）成分との合計量を１００重量部としたとき、前記（Ａ）成分の量が３０〜７０重量部であることを特徴とする活性エネルギー線硬化型樹脂組成物。
【請求項２】
更に導電性ゾルを含む請求項１記載の活性エネルギー線硬化型樹脂組成物。
【請求項３】
剥離性基材と、
前記剥離性基材に形成された、請求項１又は２記載の活性エネルギー線硬化型樹脂組成物から成る層と、を備えた転写シート。
【請求項４】
メラミン樹脂層と、
前記メラミン樹脂層の上に形成された、請求項１又は２記載の活性エネルギー線硬化型樹脂組成物の硬化物から成る層と、を備える化粧板。
【請求項５】
コア材と、化粧紙に熱硬化性樹脂を主成分とする樹脂液を含浸し、乾燥して成る樹脂含浸化粧紙と、請求項３記載の転写シートとを積層し、熱圧成形し、前記熱圧成形後、前記剥離性基材を除去することを特徴とする化粧板の製造方法。
【発明の詳細な説明】
【技術分野】
【０００１】
本発明は、例えば、化粧板用途に供される活性エネルギー線硬化型樹脂組成物、転写シート、化粧板、及びその製造方法に関する。
【背景技術】
【０００２】
従来、化粧板表面の耐擦傷性、耐薬品性、耐汚染性、耐候性を向上させる手段としては、活性エネルギー線硬化型樹脂や熱硬化型樹脂を含む塗液を化粧板の表面に塗布して硬化せしめる方法、それらの樹脂を含む塗液を剥離性のある基材に塗布し硬化して、転写シートとした後、転写シートの硬化塗膜を化粧板に重ねて、加熱加圧等により、その化粧板表面に硬化塗膜を転写する方法、基材上に設けた塗膜を半硬化の状態にして転写シートとし、転写シートの半硬化状態の塗膜を化粧板表面に転写後に、再度、硬化処理を行い、化粧板表面に上記耐性を有する塗膜を設ける方法が知られている。特に、活性エネルギー線により硬化した塗膜は、優れた塗膜特性（耐擦傷性、耐汚染性等）を有するため、塗膜を化粧板表面に設ける方法については、種々提案されている（特許文献１〜２参照）。
【先行技術文献】
【特許文献】
【０００３】
【特許文献１】特開２００３−１３７９４２号公報
【特許文献２】特開２００３−１８３３３９号公報
【発明の概要】
【発明が解決しようとする課題】
【０００４】
しかしながら、一般的に上記耐性を有するような塗膜は、分子中に多くの反応性官能基を有する材料を架橋させてなるものであって、高い架橋密度を有する場合が多く、その塗膜を直接化粧板に密着させようとした場合、塗膜の緻密さ、硬化収縮等により、化粧板の表面への密着性が著しく劣る場合が多い。また、転写シートを用いる場合には、転写シートの塗膜側、或いは、化粧板側にプライマー層や接着剤層などを設けて、密着性を確保しているのが現状である。
【０００５】
本発明は、プライマーや接着剤を必ずしも用いることなく、メラミン樹脂層等の上に活性エネルギー線硬化性樹脂組成物の硬化物を確実に密着させることができる活性エネルギー線硬化型樹脂組成物、転写シート、化粧板、及び化粧板の製造方法を提供することを目的とする。
【課題を解決するための手段】
【０００６】
本発明の活性エネルギー線硬化型樹脂組成物は、（Ａ）ラジカル反応性基を２つ含むウレタンアクリレート樹脂又はアクリル樹脂と、（Ｂ）ラジカル反応性基を６つ以上含むウレタンアクリレート樹脂又はアクリル樹脂と、を含み、前記（Ａ）成分と前記（Ｂ）成分との合計量を１００重量部としたとき、前記（Ａ）成分の量が３０〜７０重量部であることを特徴とする。
【０００７】
本発明の活性エネルギー線硬化型樹脂組成物を用いることにより、例えば、転写シートの塗膜側、或いは、化粧板側にプライマー処理を施さなくても、活性エネルギー線硬化型樹脂組成物から成る層（硬化物）の密着性、耐擦傷性、耐薬品性に優れる化粧板を得ることができる。
【０００８】
本発明の活性エネルギー線硬化型樹脂組成物は、更に導電性ゾルを含むことが好ましい。
本発明の転写シートは、剥離性基材と、前記剥離性基材に形成された、上述した活性エネルギー線硬化型樹脂組成物から成る層と、を備える。
【０００９】
本発明の化粧板は、メラミン樹脂層と、前記メラミン樹脂層の上に形成された、上述した活性エネルギー線硬化型樹脂組成物の硬化物から成る層と、を備える。
本発明の化粧板の製造方法は、コア材と、化粧紙に熱硬化性樹脂を主成分とする樹脂液を含浸し、乾燥して成る樹脂含浸化粧紙と、上述した転写シートとを積層し、熱圧成形し、前記熱圧成形後、前記剥離性基材を除去する。
【図面の簡単な説明】
【００１０】
【図１】図１は本発明の耐薬品性化粧板を得るために材料を積層する際の構成断面図である。
【図２】図２は本発明の耐薬品性化粧板の構成断面図である。
【発明を実施するための形態】
【００１１】
以下、本発明について詳細に説明する。本発明で用いる（Ａ）成分のうち、ラジカル反応性基を２つ含むウレタンアクリレート樹脂は、例えば、ポリオールとジイソシアネートとを反応させて得られるイソシアネート化合物とヒドロキシエチルアクリレート、ヒドロキシプロピルアクリレート、ヒドロキシブチルアクリレートなどの水酸基を有するアクリレートモノマーとの反応生成物である。（Ａ）成分の重量平均分子量は、５００〜１５００が好ましい。
【００１２】
また、本発明で用いる（Ａ）成分のうち、ラジカル反応性基を２つ含むアクリル樹脂としては、例えば、アクリル酸、メタクリル酸またはこれらの誘導体の重合体からなるもので、例えば、アクリル酸メチル、アクリル酸エチル、アクリル酸ブチル等のアクリル酸エステル、メタクリル酸メチル、メタクリル酸エチル、メタクリル酸ブチル等のメタクリル酸エステルを主成分とした重合体が挙げられる。
【００１３】
本発明で用いる（Ｂ）成分のうち、ラジカル反応性基を６つ以上含むウレタンアクリレート樹脂は、例えば、ポリエステルポリオール、ポリエーテルポリオール、ポリカーボネートポリオールなどのポリオールとジイソシアネートとを反応させて得られるイソシアネート化合物と、トリメチロールプロパントリアクリレート、ペンタエリスリトールトリアクリレート、ジペンタエリスリトールトリアクリレート等の水酸基を有するアクリレートモノマーとの反応生成物である。（Ｂ）成分の重量平均分子量は５００〜６０００が好ましい。
【００１４】
また、本発明で用いる（Ｂ）成分のうち、ラジカル反応性基を６つ以上含むアクリル樹脂としては、例えば、アクリル酸、メタクリル酸またはこれらの誘導体の重合体からなるもので、例えば、アクリル酸メチル、アクリル酸エチル、アクリル酸ブチル等のアクリル酸エステル、メタクリル酸メチル、メタクリル酸エチル、メタクリル酸ブチル等のメタクリル酸エステルを主成分とした重合体が挙げられる。
【００１５】
（Ａ）成分と（Ｂ）成分の配合割合は７０：３０〜３０：７０重量部（固形分比）とするのが好ましく、（Ｂ）成分が下限に満たないと、活性エネルギー線硬化型樹脂組成物から成る層の密着性、耐薬品性に劣りやすく、上限を超えると密着性に劣りやすくなる。
【００１６】
活性エネルギー線硬化型樹脂組成物の全固形分に対する、（Ａ）成分と（Ｂ）成分の合計量の比率（重量比）は、９０〜１００％の範囲が好ましい。
本発明の活性エネルギー線硬化型樹脂組成物には、（Ａ）成分と（Ｂ）成分以外に、導電性ゾルを配合することが好ましい。導電性ゾルは、化粧板を製造する際、剥離性基材に活性エネルギー線硬化型樹脂組成物が塗布された転写シートの帯電防止に効果があり、転写シートの取り扱い中に静電気の発生によるゴミの付着を防止することができる。とりわけアンチモン系の導電性ゾルが好ましく、導電性ゾルの使用量は、（Ａ）成分と（Ｂ）成分との合計１００重量部に対して８〜１５重量部の範囲が好ましい。１５重量部を超えると着色及び耐薬品性能が劣りやすく、８重量部よりも少ないと十分な帯電防止効果が得られないことがある。
【００１７】
アンチモン系の導電性ゾルとしては、市販品として日産化学工業株式会社製のセルナックス（登録商標）シリーズ（アンチモン酸亜鉛系）が挙げられる。水分散ゾルとしてＣＸ−Ｚ３３０Ｈ、ＣＸ−Ｚ３３０Ｈ−Ｆ２や、メタノール分散ゾルとしてＣＸ−Ｚ６４１Ｍ、ＣＸ−Ｚ６０３Ｍ、ＣＸ−Ｚ６０３Ｍ−Ｆ２、ＣＸ−Ｚ６１０Ｍ−Ｆ２、ＣＸ−Ｚ６５３Ｍ−Ｆ、ＣＸ−Ｚ６９３Ｍ−Ｆや、イソプロパノール分散ゾルとしてＣＸ−Ｚ２１０ＩＰ、ＣＸ−Ｚ２１０ＩＰ−Ｆ２（いずれも商品名）があり、（Ａ）成分、（Ｂ）成分の種類、配合割合に応じ、適宜選択して用いることができる。
【００１８】
また、紫外線照射する場合、本発明の活性エネルギー線硬化型樹脂組成物には、（Ａ）成分と（Ｂ）成分以外に、光開始剤を配合することが好ましい。光開始剤は、例えば、ベンジルケタール、α−ヒドロキシアセトフェノン、α−アミノアセトフェノン、アシルフォスフィンオキサイド、チタノセン系化合物、オキシムエステルなどを用いることができる。市販品としてはＩＲＧＡＣＵＲＥ１８４、３６９、６５１、８１９、ＤＡＲＯＣＵＲ１１７３（チバ・スペシャルティ・ケミカルズ株式会社製、商品名）などが挙げられる。光開始剤の使用量は、（Ａ）成分と（Ｂ）成分との合計１００重量部に対して１〜１０重量部であることが好ましい。１０重量部よりも多いと硬化被膜が着色しやすく、１重量部よりも少ないと十分な硬化が得られないことがある。
【００１９】
本発明の転写シートにおいて用いられる（例えば、活性エネルギー線硬化型樹脂組成物が塗布される）剥離性基材は、樹脂含浸化粧紙の表面に活性エネルギー線硬化型樹脂組成物が熱圧成形により転写された後、剥離可能なものであればよく、ポリエステルフィルム、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレンビニルアルコールフィルム、ポリスチレンフィルム、ポリカーボネートフィルム、ポリメチルペンテンフィルム、ポリスルフォンフィルム、ポリエーテルケトンフィルム、ポリエーテルスルフォンフィルム、ポリエーテルイミドフィルム、ポリイミドフィルム、フッ素樹脂フィルム、ナイロンフィルム、アクリルフィルム等のプラスチックフィルム、アルミニウム箔、ステンレス箔、銅箔などの金属箔を使用することができる。
【００２０】
前記剥離性基材の表面に前記の活性エネルギー線硬化型樹脂組成物を塗布する場合は公知の方法、例えば、スプレーコート法、グラビアコート法、バーコート法、ナイフコート法、ロールコート法、ブレードコート法、ダイコート法、カーテンコート法などを用いることができる。乾燥後の塗膜の厚みは１〜１００μｍ程度であることが好ましい。
【００２１】
剥離性基材の表面に活性エネルギー線硬化型樹脂組成物を塗布した後には、例えば、電子線、紫外線を照射することができる。紫外線を照射する場合は、超高圧水銀灯、高圧水銀灯、低圧水銀灯、カーボンアーク、メタルハライドランプ等を用い、１００〜４００ｎｍ、好ましくは２００〜４００ｎｍの波長領域で、１００〜８００ｍＪ／ｃｍ２のエネルギーを有する紫外線を照射することが好ましい。この条件であると熱圧成形時に樹脂含浸化粧紙との密着が強固なものとなる。また、必要に応じて窒素雰囲気下にて硬化してもよい。
【００２２】
本発明の化粧版において用いられる樹脂含浸化粧紙としては、通常公知の化粧板用の化粧紙に熱硬化性樹脂、とりわけ耐熱性、耐摩耗性に優れるメラミン−ホルムアルデヒド樹脂を主な成分とする樹脂液を化粧紙に含浸し、乾燥したものが好適に用いられる。
【００２３】
コア材には、化粧板用のクラフト紙、不織布、クロスなどに熱硬化性樹脂を含浸処理した樹脂含浸コア紙や、合板、ＭＤＦ（Medium  Density  Fiberboard：中密度繊維板）、パーティクルボードなどの木質系基材が用いられ、適宜用途、要求される品質により選択される。
【実施例１】
【００２４】
（Ａ）ラジカル反応性基を２つ含むウレタンアクリレート樹脂である、ＵＮ−２３０１（商品名アートレジン、根上工業株式会社製、重量平均分子量７４０）７０重量部、（Ｂ）ラジカル反応性基を１０含むウレタンアクリレート樹脂である、ＵＮ−９０４（商品名アートレジン、根上工業株式会社製、重量平均分子量４９００）３０重量部、及び光開始剤であるＩＲＧＡＣＵＲＥ１８４（チバ・スペシャルティ・ケミカルズ株式会社製、商品名）３重量部をメチルエチルケトン４０重量部で希釈して紫外線硬化型樹脂組成物（活性エネルギー線硬化型樹脂組成物）を得た。
【００２５】
次いで、厚み８０μｍのＯＰＰ（Oriented  Polypropylene：延伸ポリプロピレン）フィルムに乾燥膜厚が３０μｍとなるように前記の紫外線硬化型樹脂組成物を塗布し、高圧水銀灯で照射強度が４００ｍＪ／ｃｍ２となるように紫外線を照射して転写シートを得、この転写シートを１週間養生した。この転写シート３は、図１に示すように、ＯＰＰフィルム（剥離性基材）１と、そのＯＰＰフィルム１に形成された、紫外線硬化型樹脂組成物から成る層２と、を備えるものである。
【００２６】
坪量１００ｇ／ｍ２の印刷紙にメラミン−ホルムアルデヒド樹脂を主な成分とする樹脂液を含浸し、乾燥してメラミン樹脂含浸化粧紙を得た。
坪量１８５ｇ／ｍ２のクラフト紙にフェノール−ホルムアルデヒド樹脂を主な成分とする樹脂液を含浸し、乾燥してフェノール樹脂含浸コア紙を得た。
【００２７】
図１に示すように、下から順に、フェノール樹脂含浸コア紙７を５枚、メラミン樹脂含浸化粧紙６を１枚、転写シート３を１枚積層し、温度１３２℃、圧力７０ｋｇ／ｃｍ２の条件で熱圧成形し、成形後ＯＰＰ（Oriented  Polypropylene：延伸ポリプロピレン）フィルムを除去して、図２に示すような、耐薬品性化粧板９を得た。耐薬品性化粧板９において、７ａは硬化した樹脂含浸コア紙であり、６ａは硬化した樹脂含浸化粧紙であり、２ａは紫外線硬化型樹脂組成物の硬化物である。
【実施例２】
【００２８】
（Ａ）成分としてライトアクリレート１，６ＨＸ−Ａ（共栄社化学株式会社製、分子量２２６）７０重量部を用い、（Ｂ）成分としてＫＡＹＡＲＡＤＤＰＨＡ（日本化薬株式会社製、分子量８７８）３０重量部を用いた点以外は前記実施例１と同様に実施した。
【００２９】
ここで、ライトアクリレート１，６ＨＸ−Ａは、ラジカル反応性基を２つ含むアクリル樹脂である。また、ＫＡＹＡＲＡＤＤＰＨＡは、ラジカル反応性基を６つ含むアクリル樹脂である。
【実施例３】
【００３０】
（Ａ）成分の配合量を５０重量部とし、（Ｂ）成分の配合量を５０重量部とした点以外は前記実施例１と同様に実施した。
【実施例４】
【００３１】
（Ａ）成分としてライトアクリレート１，６ＨＸ−Ａ（共栄社化学株式会社製、分子量２２６）５０重量部を用い、（Ｂ）成分としてＫＡＹＡＲＡＤＤＰＨＡ（日本化薬株式会社製、分子量８７８）５０重量部を用いた点以外は前記実施例１と同様に実施した。
【実施例５】
【００３２】
（Ａ）成分の配合量を３０重量部とし、（Ｂ）成分の配合量を７０重量部とした点以外は前記実施例１と同様に実施した。
【実施例６】
【００３３】
（Ａ）ラジカル反応性基を２つ含むウレタンアクリレート樹脂である、ＵＮ−２３０１（商品名アートレジン、根上工業株式会社製）７０重量部、（Ｂ）ラジカル反応性基を１０含むウレタンアクリレート樹脂である、ＵＮ−９０４（商品名アートレジン、根上工業株式会社製）３０重量部、光開始剤であるＩＲＧＡＣＵＲＥ１８４（チバ・スペシャルティ・ケミカルズ株式会社製、商品名）５重量部、光開始剤であるＩＲＧＡＣＵＲＥ８１９（チバ・スペシャルティ・ケミカルズ株式会社製、商品名）１重量部、及び導電性ゾルであるアンチモン酸亜鉛のイソプロパノール分散ゾル（セルナックスＣＸ−Ｚ２１０ＩＰ−Ｆ２、ＺｎＳｂ２Ｏ６：２０％、日産化学工業株式会社製、商品名)１２．５重量部を、４−メチル−２−ペンタノン４０重量部で希釈して紫外線硬化型樹脂組成物を得た。
【００３４】
次いで、厚み８０μｍのＯＰＰ（Oriented  Polypropylene：延伸ポリプロピレン）フィルムに乾燥膜厚が３０μｍとなるように前記の紫外線硬化型樹脂組成物を塗布し、高圧水銀灯で照射強度が４００ｍＪ／ｃｍ２となるように紫外線を照射して転写シートを得、この転写シートを１週間養生した。
【００３５】
坪量１００ｇ／ｍ２の印刷紙にメラミン−ホルムアルデヒド樹脂を主な成分とする樹脂液を含浸し、乾燥してメラミン樹脂含浸化粧紙を得た。
坪量１８５ｇ／ｍ２のクラフト紙にフェノール−ホルムアルデヒド樹脂を主な成分とする樹脂液を含浸し、乾燥してフェノール樹脂含浸コア紙を得た。
【００３６】
下から順に、フェノール樹脂含浸コア紙を５枚、メラミン樹脂含浸化粧紙を１枚、転写シートを１枚積層し、温度１３２℃、圧力７０ｋｇ／ｃｍ２の条件で熱圧成形し、成形後ＯＰＰ（Oriented  Polypropylene：延伸ポリプロピレン）フィルムを除去して耐薬品性化粧板を得た。
【実施例７】
【００３７】
（Ａ）成分としてライトアクリレート１，６ＨＸ−Ａ（共栄社化学株式会社製、分子量２２６）７０重量部を用い、（Ｂ）成分としてＫＡＹＡＲＡＤＤＰＨＡ（日本化薬株式会社製、分子量８７８）３０重量部を用いる点以外は前記実施例６と同様に実施した。
【実施例８】
【００３８】
（Ａ）成分の配合量を５０重量部とし、（Ｂ）成分の配料を５０重量部とした点以外は前記実施例６と同様に実施した。
【実施例９】
【００３９】
（Ａ）成分としてライトアクリレート１，６ＨＸ−Ａ（共栄社化学株式会社製、分子量２２６）５０重量部を用い、（Ｂ）成分としてＫＡＹＡＲＡＤＤＰＨＡ（日本化薬株式会社製、分子量８７８）５０重量部を用いた点以外は前記実施例６と同様に実施した。
【実施例１０】
【００４０】
（Ａ）成分の配合量を３０重量部とし、（Ｂ）成分の配合量を７０重量部とした点以外は前記実施例６と同様に実施した。
【実施例１１】
【００４１】
ＣＸ−Ｚ２１０ＩＰ−Ｆ２の配合量を１０重量部とした点以外は前記実施例８と同様に実施した。
【実施例１２】
【００４２】
ＣＸ−Ｚ２１０ＩＰ−Ｆ２の配合量を１５重量部とした点以外は前記実施例８と同様に実施した。
比較例１
（Ａ）成分の配合量を０重量部とし（配合せず）、（Ｂ）成分の配合量を１００重量部とした点以外は前記実施例１と同様に実施した。
【００４３】
比較例２
（Ａ）成分の配合量を１０重量部とし、（Ｂ）成分の配合量を９０重量部とした点以外は前記実施例１と同様に実施した。
【００４４】
比較例３
（Ａ）成分の配合量を２０重量部とし、（Ｂ）成分の配合量を８０重量部とした点以外は前記実施例１と同様に実施した。
【００４５】
比較例４
（Ａ）成分の配合量を８０重量部とし、（Ｂ）成分の配合量を２０重量部とした点以外は前記実施例１と同様に実施した。
【００４６】
比較例５
（Ａ）成分の配合量を９０重量部とし、（Ｂ）成分の配合量を１０重量部とした点以外は前記実施例１と同様に実施した。
【００４７】
比較例６
（Ａ）成分の配合量を１００重量部とし、（Ｂ）成分の配合量を０重量部とした（配合しなかった）点以外は前記実施例１と同様に実施した。
【００４８】
各実施例及び比較例の組成を表１〜表３に示す。
【００４９】
【表１】
2011094132.tif 000003
【００５０】
【表２】
2011094132.tif 000004
【００５１】
【表３】
2011094132.tif 000005
【００５２】
次に、各実施例及び比較例の化粧版を試験した。試験方法は以下の通りとした。以下の（ａ）〜（ｃ）の試験は、いずれも、紫外線硬化型樹脂組成物から成る層（転写層）の密着性を評価する試験である。
（ａ）クロスカット：化粧板の表面にカッターナイフにてクロスカットを入れ、セロハンテープを一旦貼付してから剥離した後、転写層の剥離状態を目視判定する。（ＪＩＳＫ５４００塗料一般試験法  Ｘカットテープ法準拠）。クロスカット試験の評価基準は以下のとおりとした。
【００５３】
○：転写シートを常温で１週間養生して剥離が無い。
×：転写シートを常温で１週間養生してテープを貼ったＸカット部の大部分に剥がれが有る。
（ｂ）碁盤目剥離：碁盤目テープ剥離（ＪＩＳＫ５４００  碁盤目試験準拠）で評価した。碁盤目剥離の評価基準は以下のとおりとした。
○：転写シートを常温で１週間養生した後に試験して９５／１００以上残る。
×：転写シートを常温で１週間養生した後に試験して８４／１００以下。
（ｃ）耐水密着性：化粧板を沸騰水中で２時間煮沸し、更に１００℃の電気オーブンで２時間乾燥した後、表面にカッターナイフにてクロスカットを入れ、セロハンテープを一旦貼付してから剥離した後、転写層の剥離状態を目視判定する（ＪＩＳＫ５４００塗料一般試験法  Ｘカットテープ法準拠）。耐水密着性の評価基準は以下のとおりとした。
【００５４】
○：転写シートを常温で１週間養生した後に試験をしても剥離が無い。
×：転写シートを常温で１週間養生した後に試験をしてテープを貼ったＸカット部の大部分に剥がれが有る。
（ｄ）耐薬品性：ＪＩＳ  Ｋ  ６９０２：１９９８の耐汚染性に準拠して、各種薬品の耐性を目視観察する。汚染物質の接触時間は１６〜２４時間。耐薬品性の評価基準は以下のとおりとした。
【００５５】
○：塗膜に外観変化なし。
△：塗膜にやや跡が残るまたは塗膜が変色。
×：塗膜に顕著な変化が見られる。
（ｅ）表面抵抗値：：ＪＩＳ  Ｋ  ６９１１−５−１３（１９９５年版）に基づき、デジタル超高抵抗／微小電流計Ｒ８３４０Ａ（（株）アドバンテスト）を使用して測定する
各試験の評価結果を、上記表１〜表３に示す。表１〜表３から明らかなように、各実施例の化粧板は、比較例の化粧板に比べて、紫外線硬化型樹脂組成物から成る層（転写層）の密着性、耐薬品性の点で顕著に優れていた。
【符号の説明】
【００５６】
１・・・剥離性基材
２・・・紫外線硬化型樹脂組成物
２ａ・・・紫外線硬化型樹脂組成物の硬化物
３・・・転写シート
６・・・樹脂含浸化粧紙
６ａ・・・硬化した樹脂含浸化粧紙
７・・・樹脂含浸コア紙
７ａ・・・硬化した樹脂含浸コア紙
９・・・耐薬品性化粧板
【図１】
2011094132.tif 000006
【図２】
2011094132.tif 000007
【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
（Ａ）ラジカル反応性基を２つ含むウレタンアクリレート樹脂又はアクリル樹脂と、
（Ｂ）ラジカル反応性基を６つ以上含むウレタンアクリレート樹脂又はアクリル樹脂と、
導電性ゾルと、
を含み、
前記（Ａ）成分と前記（Ｂ）成分との合計量を１００重量部としたとき、前記（Ａ）成分の量が３０〜７０重量部であることを特徴とする化粧板用の活性エネルギー線硬化型樹脂組成物。
【請求項２】
前記（Ａ）成分と前記（Ｂ）成分との合計量を１００重量部としたとき、前記導電性ゾルの量が８〜１５重量部であることを特徴とする請求項１記載の化粧板用の活性エネルギー線硬化型樹脂組成物。
【請求項３】
剥離性基材上に請求項１又は２記載の化粧板用の活性エネルギー線硬化型樹脂組成物が塗布されてなることを特徴とする転写シート。
【請求項４】
メラミン樹脂層上に請求項１又は２記載の化粧板用の活性エネルギー線硬化型樹脂組成物の硬化物が形成されてなることを特徴とする化粧板。
【請求項５】
コア材と、化粧紙に熱硬化性樹脂を主成分とする樹脂液を含浸し、乾燥して成る樹脂含浸化粧紙と、請求項３記載の転写シートとを積層し、熱圧成形し、前記熱圧成形後、前記剥離性基材を除去することを特徴とする化粧板の製造方法。
【手続補正２】
【補正対象書類名】明細書
【補正対象項目名】全文
【補正方法】変更
【補正の内容】
【発明の詳細な説明】
【技術分野】
【０００１】
本発明は、例えば、化粧板用途に供される活性エネルギー線硬化型樹脂組成物、転写シート、化粧板、及びその製造方法に関する。
【背景技術】
【０００２】
従来、化粧板表面の耐擦傷性、耐薬品性、耐汚染性、耐候性を向上させる手段としては、活性エネルギー線硬化型樹脂や熱硬化型樹脂を含む塗液を化粧板の表面に塗布して硬化せしめる方法、それらの樹脂を含む塗液を剥離性のある基材に塗布し硬化して、転写シートとした後、転写シートの硬化塗膜を化粧板に重ねて、加熱加圧等により、その化粧板表面に硬化塗膜を転写する方法、基材上に設けた塗膜を半硬化の状態にして転写シートとし、転写シートの半硬化状態の塗膜を化粧板表面に転写後に、再度、硬化処理を行い、化粧板表面に上記耐性を有する塗膜を設ける方法が知られている。特に、活性エネルギー線により硬化した塗膜は、優れた塗膜特性（耐擦傷性、耐汚染性等）を有するため、塗膜を化粧板表面に設ける方法については、種々提案されている（特許文献１〜２参照）。
【先行技術文献】
【特許文献】
【０００３】
【特許文献１】特開２００３−１３７９４２号公報
【特許文献２】特開２００３−１８３３３９号公報
【発明の概要】
【発明が解決しようとする課題】
【０００４】
しかしながら、一般的に上記耐性を有するような塗膜は、分子中に多くの反応性官能基を有する材料を架橋させてなるものであって、高い架橋密度を有する場合が多く、その塗膜を直接化粧板に密着させようとした場合、塗膜の緻密さ、硬化収縮等により、化粧板の表面への密着性が著しく劣る場合が多い。また、転写シートを用いる場合には、転写シートの塗膜側、或いは、化粧板側にプライマー層や接着剤層などを設けて、密着性を確保しているのが現状である。
【０００５】
本発明は、プライマーや接着剤を必ずしも用いることなく、メラミン樹脂層等の上に活性エネルギー線硬化性樹脂組成物の硬化物を確実に密着させることができる化粧板用の活性エネルギー線硬化型樹脂組成物、転写シート、化粧板、及び化粧板の製造方法を提供することを目的とする。
【課題を解決するための手段】
【０００６】
本発明の化粧板用の活性エネルギー線硬化型樹脂組成物は、（Ａ）ラジカル反応性基を２つ含むウレタンアクリレート樹脂又はアクリル樹脂と、（Ｂ）ラジカル反応性基を６つ以上含むウレタンアクリレート樹脂又はアクリル樹脂と、導電性ゾルと、を含み、前記（Ａ）成分と前記（Ｂ）成分との合計量を１００重量部としたとき、前記（Ａ）成分の量が３０〜７０重量部であることを特徴とする。
【０００７】
本発明の化粧板用の活性エネルギー線硬化型樹脂組成物を用いることにより、例えば、転写シートの塗膜側、或いは、化粧板側にプライマー処理を施さなくても、活性エネルギー線硬化型樹脂組成物から成る層（硬化物）の密着性、耐擦傷性、耐薬品性に優れる化粧板を得ることができる。
【０００８】
本発明の転写シートは、剥離性基材上に請求項１又は２記載の化粧板用の活性エネルギー線硬化型樹脂組成物が塗布されてなる。
【０００９】
本発明の化粧板は、メラミン樹脂層上に上述の化粧板用の活性エネルギー線硬化型樹脂組成物の硬化物が形成されてなる。
本発明の化粧板の製造方法は、コア材と、化粧紙に熱硬化性樹脂を主成分とする樹脂液を含浸し、乾燥して成る樹脂含浸化粧紙と、上述した転写シートとを積層し、熱圧成形し、前記熱圧成形後、前記剥離性基材を除去する。
【図面の簡単な説明】
【００１０】
【図１】図１は本発明の耐薬品性化粧板を得るために材料を積層する際の構成断面図である。
【図２】図２は本発明の耐薬品性化粧板の構成断面図である。
【発明を実施するための形態】
【００１１】
以下、本発明について詳細に説明する。本発明で用いる（Ａ）成分のうち、ラジカル反応性基を２つ含むウレタンアクリレート樹脂は、例えば、ポリオールとジイソシアネートとを反応させて得られるイソシアネート化合物とヒドロキシエチルアクリレート、ヒドロキシプロピルアクリレート、ヒドロキシブチルアクリレートなどの水酸基を有するアクリレートモノマーとの反応生成物である。（Ａ）成分の重量平均分子量は、５００〜１５００が好ましい。
【００１２】
また、本発明で用いる（Ａ）成分のうち、ラジカル反応性基を２つ含むアクリル樹脂としては、例えば、アクリル酸、メタクリル酸またはこれらの誘導体の重合体からなるもので、例えば、アクリル酸メチル、アクリル酸エチル、アクリル酸ブチル等のアクリル酸エステル、メタクリル酸メチル、メタクリル酸エチル、メタクリル酸ブチル等のメタクリル酸エステルを主成分とした重合体が挙げられる。
【００１３】
本発明で用いる（Ｂ）成分のうち、ラジカル反応性基を６つ以上含むウレタンアクリレート樹脂は、例えば、ポリエステルポリオール、ポリエーテルポリオール、ポリカーボネートポリオールなどのポリオールとジイソシアネートとを反応させて得られるイソシアネート化合物と、トリメチロールプロパントリアクリレート、ペンタエリスリトールトリアクリレート、ジペンタエリスリトールトリアクリレート等の水酸基を有するアクリレートモノマーとの反応生成物である。（Ｂ）成分の重量平均分子量は５００〜６０００が好ましい。
【００１４】
また、本発明で用いる（Ｂ）成分のうち、ラジカル反応性基を６つ以上含むアクリル樹脂としては、例えば、アクリル酸、メタクリル酸またはこれらの誘導体の重合体からなるもので、例えば、アクリル酸メチル、アクリル酸エチル、アクリル酸ブチル等のアクリル酸エステル、メタクリル酸メチル、メタクリル酸エチル、メタクリル酸ブチル等のメタクリル酸エステルを主成分とした重合体が挙げられる。
【００１５】
（Ａ）成分と（Ｂ）成分の配合割合は７０：３０〜３０：７０重量部（固形分比）とするのが好ましく、（Ｂ）成分が下限に満たないと、活性エネルギー線硬化型樹脂組成物から成る層の密着性、耐薬品性に劣りやすく、上限を超えると密着性に劣りやすくなる。
【００１６】
化粧板用の活性エネルギー線硬化型樹脂組成物の全固形分に対する、（Ａ）成分と（Ｂ）成分の合計量の比率（重量比）は、９０〜１００％の範囲が好ましい。
本発明の化粧板用の活性エネルギー線硬化型樹脂組成物には、（Ａ）成分と（Ｂ）成分以外に、導電性ゾルを配合することが好ましい。導電性ゾルは、化粧板を製造する際、剥離性基材に化粧板用の活性エネルギー線硬化型樹脂組成物が塗布された転写シートの帯電防止に効果があり、転写シートの取り扱い中に静電気の発生によるゴミの付着を防止することができる。とりわけアンチモン系の導電性ゾルが好ましく、導電性ゾルの使用量は、（Ａ）成分と（Ｂ）成分との合計１００重量部に対して８〜１５重量部の範囲が好ましい。１５重量部を超えると着色及び耐薬品性能が劣りやすく、８重量部よりも少ないと十分な帯電防止効果が得られないことがある。
【００１７】
アンチモン系の導電性ゾルとしては、市販品として日産化学工業株式会社製のセルナックス（登録商標）シリーズ（アンチモン酸亜鉛系）が挙げられる。水分散ゾルとしてＣＸ−Ｚ３３０Ｈ、ＣＸ−Ｚ３３０Ｈ−Ｆ２や、メタノール分散ゾルとしてＣＸ−Ｚ６４１Ｍ、ＣＸ−Ｚ６０３Ｍ、ＣＸ−Ｚ６０３Ｍ−Ｆ２、ＣＸ−Ｚ６１０Ｍ−Ｆ２、ＣＸ−Ｚ６５３Ｍ−Ｆ、ＣＸ−Ｚ６９３Ｍ−Ｆや、イソプロパノール分散ゾルとしてＣＸ−Ｚ２１０ＩＰ、ＣＸ−Ｚ２１０ＩＰ−Ｆ２（いずれも商品名）があり、（Ａ）成分、（Ｂ）成分の種類、配合割合に応じ、適宜選択して用いることができる。
【００１８】
また、紫外線照射する場合、本発明の化粧板用の活性エネルギー線硬化型樹脂組成物には、（Ａ）成分と（Ｂ）成分以外に、光開始剤を配合することが好ましい。光開始剤は、例えば、ベンジルケタール、α−ヒドロキシアセトフェノン、α−アミノアセトフェノン、アシルフォスフィンオキサイド、チタノセン系化合物、オキシムエステルなどを用いることができる。市販品としてはＩＲＧＡＣＵＲＥ１８４、３６９、６５１、８１９、ＤＡＲＯＣＵＲ１１７３（チバ・スペシャルティ・ケミカルズ株式会社製、商品名）などが挙げられる。光開始剤の使用量は、（Ａ）成分と（Ｂ）成分との合計１００重量部に対して１〜１０重量部であることが好ましい。１０重量部よりも多いと硬化被膜が着色しやすく、１重量部よりも少ないと十分な硬化が得られないことがある。
【００１９】
本発明の転写シートにおいて用いられる（例えば、化粧板用の活性エネルギー線硬化型樹脂組成物が塗布される）剥離性基材は、樹脂含浸化粧紙の表面に化粧板用の活性エネルギー線硬化型樹脂組成物が熱圧成形により転写された後、剥離可能なものであればよく、ポリエステルフィルム、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレンビニルアルコールフィルム、ポリスチレンフィルム、ポリカーボネートフィルム、ポリメチルペンテンフィルム、ポリスルフォンフィルム、ポリエーテルケトンフィルム、ポリエーテルスルフォンフィルム、ポリエーテルイミドフィルム、ポリイミドフィルム、フッ素樹脂フィルム、ナイロンフィルム、アクリルフィルム等のプラスチックフィルム、アルミニウム箔、ステンレス箔、銅箔などの金属箔を使用することができる。
【００２０】
前記剥離性基材の表面に前記の化粧板用の活性エネルギー線硬化型樹脂組成物を塗布する場合は公知の方法、例えば、スプレーコート法、グラビアコート法、バーコート法、ナイフコート法、ロールコート法、ブレードコート法、ダイコート法、カーテンコート法などを用いることができる。乾燥後の塗膜の厚みは１〜１００μｍ程度であることが好ましい。
【００２１】
剥離性基材の表面に化粧板用の活性エネルギー線硬化型樹脂組成物を塗布した後には、例えば、電子線、紫外線を照射することができる。紫外線を照射する場合は、超高圧水銀灯、高圧水銀灯、低圧水銀灯、カーボンアーク、メタルハライドランプ等を用い、１００〜４００ｎｍ、好ましくは２００〜４００ｎｍの波長領域で、１００〜８００ｍＪ／ｃｍ２のエネルギーを有する紫外線を照射することが好ましい。この条件であると熱圧成形時に樹脂含浸化粧紙との密着が強固なものとなる。また、必要に応じて窒素雰囲気下にて硬化してもよい。
【００２２】
本発明の化粧板において用いられる樹脂含浸化粧紙としては、通常公知の化粧板用の化粧紙に熱硬化性樹脂、とりわけ耐熱性、耐摩耗性に優れるメラミン−ホルムアルデヒド樹脂を主な成分とする樹脂液を化粧紙に含浸し、乾燥したものが好適に用いられる。
【００２３】
コア材には、化粧板用のクラフト紙、不織布、クロスなどに熱硬化性樹脂を含浸処理した樹脂含浸コア紙や、合板、ＭＤＦ（Medium  Density  Fiberboard：中密度繊維板）、パーティクルボードなどの木質系基材が用いられ、適宜用途、要求される品質により選択される。
【実施例１】
【００２４】
（Ａ）ラジカル反応性基を２つ含むウレタンアクリレート樹脂である、ＵＮ−２３０１（商品名アートレジン、根上工業株式会社製）７０重量部、（Ｂ）ラジカル反応性基を１０含むウレタンアクリレート樹脂である、ＵＮ−９０４（商品名アートレジン、根上工業株式会社製）３０重量部、光開始剤であるＩＲＧＡＣＵＲＥ１８４（チバ・スペシャルティ・ケミカルズ株式会社製、商品名）５重量部、光開始剤であるＩＲＧＡＣＵＲＥ８１９（チバ・スペシャルティ・ケミカルズ株式会社製、商品名）１重量部、及び導電性ゾルであるアンチモン酸亜鉛のイソプロパノール分散ゾル（セルナックスＣＸ−Ｚ２１０ＩＰ−Ｆ２、ＺｎＳｂ２Ｏ６：２０％、日産化学工業株式会社製、商品名)１２．５重量部を、４−メチル−２−ペンタノン２０重量部で希釈して紫外線硬化型樹脂組成物を得た。
【００２５】
次いで、厚み８０μｍのＯＰＰ（Oriented  Polypropylene：延伸ポリプロピレン）フィルムに乾燥膜厚が３０μｍとなるように前記の紫外線硬化型樹脂組成物を塗布し、高圧水銀灯で照射強度が４００ｍＪ／ｃｍ２となるように紫外線を照射して転写シートを得、この転写シートを１週間養生した。
【００２６】
坪量１００ｇ／ｍ２の印刷紙にメラミン−ホルムアルデヒド樹脂を主な成分とする樹脂液を含浸し、乾燥してメラミン樹脂含浸化粧紙を得た。
坪量１８５ｇ／ｍ２のクラフト紙にフェノール−ホルムアルデヒド樹脂を主な成分とする樹脂液を含浸し、乾燥してフェノール樹脂含浸コア紙を得た。
【００２７】
図１に示すように、下から順に、フェノール樹脂含浸コア紙７を５枚、メラミン樹脂含浸化粧紙６を１枚、転写シート３を１枚積層し、温度１３２℃、圧力７０ｋｇ／ｃｍ２の条件で熱圧成形し、成形後ＯＰＰ（Oriented  Polypropylene：延伸ポリプロピレン）フィルムを除去して、図２に示すような、耐薬品性化粧板９を得た。耐薬品性化粧板９において、７ａは硬化した樹脂含浸コア紙であり、６ａは硬化した樹脂含浸化粧紙であり、２ａは紫外線硬化型樹脂組成物の硬化物である。
【実施例２】
【００２８】
（Ａ）成分としてライトアクリレート１，６ＨＸ−Ａ（共栄社化学株式会社製、分子量２２６）７０重量部を用い、（Ｂ）成分としてＫＡＹＡＲＡＤＤＰＨＡ（日本化薬株式会社製、分子量８７８）３０重量部を用いる点以外は前記実施例１と同様に実施した。
【実施例３】
【００２９】
（Ａ）成分の配合量を５０重量部とし、（Ｂ）成分の配料を５０重量部とした点以外は前記実施例１と同様に実施した。
【実施例４】
【００３０】
（Ａ）成分としてライトアクリレート１，６ＨＸ−Ａ（共栄社化学株式会社製、分子量２２６）５０重量部を用い、（Ｂ）成分としてＫＡＹＡＲＡＤＤＰＨＡ（日本化薬株式会社製、分子量８７８）５０重量部を用いた点以外は前記実施例１と同様に実施した。
【実施例５】
【００３１】
（Ａ）成分の配合量を３０重量部とし、（Ｂ）成分の配合量を７０重量部とした点以外は前記実施例１と同様に実施した。
【実施例６】
【００３２】
ＣＸ−Ｚ２１０ＩＰ−Ｆ２の配合量を１０重量部とした点以外は前記実施例３と同様に実施した。
【実施例７】
【００３３】
ＣＸ−Ｚ２１０ＩＰ−Ｆ２の配合量を１５重量部とした点以外は前記実施例３と同様に実施した。
【００３４】
参考例１
（Ａ）ラジカル反応性基を２つ含むウレタンアクリレート樹脂である、ＵＮ−２３０１（商品名アートレジン、根上工業株式会社製、重量平均分子量７４０）７０重量部、（Ｂ）ラジカル反応性基を１０含むウレタンアクリレート樹脂である、ＵＮ−９０４（商品名アートレジン、根上工業株式会社製、重量平均分子量４９００）３０重量部、及び光開始剤であるＩＲＧＡＣＵＲＥ１８４（チバ・スペシャルティ・ケミカルズ株式会社製、商品名）３重量部をメチルエチルケトン４０重量部で希釈して紫外線硬化型樹脂組成物（活性エネルギー線硬化型樹脂組成物）を得た。
【００３５】
次いで、厚み８０μｍのＯＰＰ（Oriented  Polypropylene：延伸ポリプロピレン）フィルムに乾燥膜厚が３０μｍとなるように前記の紫外線硬化型樹脂組成物を塗布し、高圧水銀灯で照射強度が４００ｍＪ／ｃｍ２となるように紫外線を照射して転写シートを得、この転写シートを１週間養生した。この転写シート３は、図１に示すように、ＯＰＰフィルム（剥離性基材）１と、そのＯＰＰフィルム１に形成された、紫外線硬化型樹脂組成物から成る層２と、を備えるものである。
【００３６】
坪量１００ｇ／ｍ２の印刷紙にメラミン−ホルムアルデヒド樹脂を主な成分とする樹脂液を含浸し、乾燥してメラミン樹脂含浸化粧紙を得た。
坪量１８５ｇ／ｍ２のクラフト紙にフェノール−ホルムアルデヒド樹脂を主な成分とする樹脂液を含浸し、乾燥してフェノール樹脂含浸コア紙を得た。
下から順に、フェノール樹脂含浸コア紙を５枚、メラミン樹脂含浸化粧紙を１枚、転写シートを１枚積層し、温度１３２℃、圧力７０ｋｇ／ｃｍ２の条件で熱圧成形し、成形後ＯＰＰ（Oriented  Polypropylene：延伸ポリプロピレン）フィルムを除去して耐薬品性化粧板を得た。
【００３７】
参考例２
（Ａ）成分としてライトアクリレート１，６ＨＸ−Ａ（共栄社化学株式会社製、分子量２２６）７０重量部を用い、（Ｂ）成分としてＫＡＹＡＲＡＤＤＰＨＡ（日本化薬株式会社製、分子量８７８）３０重量部を用いた点以外は前記参考例１と同様に実施した。
【００３８】
ここで、ライトアクリレート１，６ＨＸ−Ａは、ラジカル反応性基を２つ含むアクリル樹脂である。また、ＫＡＹＡＲＡＤＤＰＨＡは、ラジカル反応性基を６つ含むアクリル樹脂である。
【００３９】
参考例３
（Ａ）成分の配合量を５０重量部とし、（Ｂ）成分の配合量を５０重量部とした点以外は前記参考例１と同様に実施した。
【００４０】
参考例４
（Ａ）成分としてライトアクリレート１，６ＨＸ−Ａ（共栄社化学株式会社製、分子量２２６）５０重量部を用い、（Ｂ）成分としてＫＡＹＡＲＡＤＤＰＨＡ（日本化薬株式会社製、分子量８７８）５０重量部を用いた点以外は前記参考例１と同様に実施した。
【００４１】
参考例５
（Ａ）成分の配合量を３０重量部とし、（Ｂ）成分の配合量を７０重量部とした点以外は前記参考例１と同様に実施した。
【００４２】
比較例１
（Ａ）成分の配合量を０重量部とし（配合せず）、（Ｂ）成分の配合量を１００重量部とした点以外は前記実施例１と同様に実施した。
【００４３】
比較例２
（Ａ）成分の配合量を１０重量部とし、（Ｂ）成分の配合量を９０重量部とした点以外は前記実施例１と同様に実施した。
【００４４】
比較例３
（Ａ）成分の配合量を２０重量部とし、（Ｂ）成分の配合量を８０重量部とした点以外は前記実施例１と同様に実施した。
【００４５】
比較例４
（Ａ）成分の配合量を８０重量部とし、（Ｂ）成分の配合量を２０重量部とした点以外は前記実施例１と同様に実施した。
【００４６】
比較例５
（Ａ）成分の配合量を９０重量部とし、（Ｂ）成分の配合量を１０重量部とした点以外は前記実施例１と同様に実施した。
【００４７】
比較例６
（Ａ）成分の配合量を１００重量部とし、（Ｂ）成分の配合量を０重量部とした（配合しなかった）点以外は前記実施例１と同様に実施した。
【００４８】
各実施例、参考例及び比較例の組成を表１〜表３に示す。
【００４９】
【表１】
2011094132.tif 000008
【００５０】
【表２】
2011094132.tif 000009
【００５１】
【表３】
2011094132.tif 000010
【００５２】
次に、各実施例及び比較例の化粧板を試験した。試験方法は以下の通りとした。以下の（ａ）〜（ｃ）の試験は、いずれも、紫外線硬化型樹脂組成物から成る層（転写層）の密着性を評価する試験である。
【００５３】
（ａ）クロスカット：化粧板の表面にカッターナイフにてクロスカットを入れ、セロハンテープを一旦貼付してから剥離した後、転写層の剥離状態を目視判定する。（ＪＩＳＫ５４００塗料一般試験法  Ｘカットテープ法準拠）。クロスカット試験の評価基準は以下のとおりとした。
○：転写シートを常温で１週間養生して剥離が無い。
×：転写シートを常温で１週間養生してテープを貼ったＸカット部の大部分に剥がれが有る。
（ｂ）碁盤目剥離：碁盤目テープ剥離（ＪＩＳＫ５４００  碁盤目試験準拠）で評価した。碁盤目剥離の評価基準は以下のとおりとした。
○：転写シートを常温で１週間養生した後に試験して９５／１００以上残る。
×：転写シートを常温で１週間養生した後に試験して８４／１００以下。
（ｃ）耐水密着性：化粧板を沸騰水中で２時間煮沸し、更に１００の電気オーブンで２時間乾燥した後、表面にカッターナイフにてクロスカットを入れ、セロハンテープを一旦貼付してから剥離した後、転写層の剥離状態を目視判定する（ＪＩＳＫ５４００塗料一般試験法  Ｘカットテープ法準拠）。耐水密着性の評価基準は以下のとおりとした。
○：転写シートを常温で１週間養生した後に試験をしても剥離が無い。
×：転写シートを常温で１週間養生した後に試験をしてテープを貼ったＸカット部の大部分に剥がれが有る。
【００５４】
（ｄ）耐薬品性：ＪＩＳ  Ｋ  ６９０２：１９９８の耐汚染性に準拠して、各種薬品の耐性を目視観察する。汚染物質の接触時間は１６〜２４時間。耐薬品性の評価基準は以下のとおりとした。
○：塗膜に外観変化なし。
△：塗膜にやや跡が残るまたは塗膜が変色。
×：塗膜に顕著な変化が見られる。
【００５５】
（ｅ）表面抵抗値：：ＪＩＳ  Ｋ  ６９１１−５−１３（１９９５年版）に基づき、デジタル超高抵抗／微小電流計Ｒ８３４０Ａ（（株）アドバンテスト）を使用して測定する
【００５６】
各試験の評価結果を、上記表１〜表３に示す。表１〜表３から明らかなように、各実施例の化粧板は、比較例の化粧板に比べて、紫外線硬化型樹脂組成物から成る層（転写層）の密着性、耐薬品性の点で顕著に優れていた。
【符号の説明】
【００５７】
１・・・剥離性基材
２・・・紫外線硬化型樹脂組成物
２ａ・・・紫外線硬化型樹脂組成物の硬化物
３・・・転写シート
６・・・樹脂含浸化粧紙
６ａ・・・硬化した樹脂含浸化粧紙
７・・・樹脂含浸コア紙
７ａ・・・硬化した樹脂含浸コア紙
９・・・耐薬品性化粧板